1 L 의 4 구 플라스크 에 유화제 48 g , 순수 330 g , 모노머 원료 액 29 g ( 전체 모노머 원료 액 의 10 % 에 해당 ) , 중합 개시제 로서 과 황산칼륨 1 . 5 g 를 첨가 하 고 75 ℃ 로 온도 를 상승 시켰 다 . 그 다음 모노머 원료 액 257 g ( 전체 모노머 원료 액 의 90 % 에 해당 ) 를 2 시간 동안 적하 하 고 또한 75 ℃ 에서 5 시간 중합 반응 을 실시 하 여 ( 메타 ) 아크릴 계 수지 입자 ( AC － 01 ) 를 조제 했 다 .